(57)【要約】【課題】  色彩可変インキの色彩変化は、必ず「ブルーシフト」となり、同様の色彩変化をするものが一般に容易に入手可能となったことから、もはやセキュリティ対象物の真正性確認には不十分となった。このため、あらたな色彩変化をする色彩可変インキを提供する。【解決手段】  反射する光の波長が５００ｎｍ以下の可視領域から紫外領域へとシフトする顔料を含む色彩可変インキ層と、赤外領域から５００ｎｍ以上の可視領域へシフトする顔料を含む色彩可変インキ層とを積層することにより、観察した際にいわゆる「レッドシフト」する色彩可変インキ組成物としたことを特徴とする。【選択図】  図１
2010194978.tif 000002
【特許請求の範囲】
【請求項１】
観察する光の入射角度が０度から７０度へと変化する際に、選択的に反射する光の波長が５００ｎｍ以下の可視領域から紫外領域へとシフトする色彩可変インキ層と、
観察する光の入射角度が０度から７０度へと変化する際に、選択的に反射する光の波長が
赤外領域から５００ｎｍ以上の可視領域へシフトする色彩可変インキ層が積層されていることを特徴とする色彩可変媒体。
【請求項２】
前記色彩可変媒体において、
前記選択的に反射する光の波長が５００ｎｍ以下の可視領域から紫外領域へとシフトする色彩可変インキ層に含まれる色彩可変顔料と、
前記選択的に反射する光の波長が赤外領域から５００ｎｍ以上の可視領域へシフトする色彩可変インキ層に含まれる色彩可変顔料との
比が、９／１から５／５であることを特徴とする色彩可変媒体。
【発明の詳細な説明】
【技術分野】
【０００１】
本発明は、商品券、証券、株券などの金券類、クレジットカード、プリペイドカード、IDカードなどの各種カード、切符、紙幣、パスポート、身分証明書、公共競技投票券、ビデオソフト、パソコン用ソフトなど（以下、セキュリティ対象物という。）に使用されている真偽判定シールなどの種々の偽造防止体等を構成する偽造防止効果の優れた色彩可変媒体に関する。
一般に電磁波は、紫外線、可視光線、赤外線と分類することができるが、本発明においては、可視光線の領域すなわち可視領域を、３６０ｎｍ〜８３０ｎｍ（ＪＩＳ Ｚ８１２０）とし、この可視光線より短波長の光を紫外線、その領域を紫外領域とする。また、この可視光線よりも長波長の光を赤外線、その領域を赤外領域とする。
一般に可視領域は、「紫」：３８０ｎｍ〜４５０ｎｍ、「青」：４５０ｎｍ〜４９５ｎｍ、「緑」：４９５ｎｍ〜５７０ｎｍ、「黄色」：５７０ｎｍ〜５９０ｎｍ、「橙色」：５９０ｎｍ〜６２０ｎｍ、「赤色」：６２０ｎｍ〜７５０ｎｍと分けられているがその変化は連続的であり、この分類は一例とされる。
また、本発明における紫外領域とは、本発明の色彩可変インキ層の特性からその範囲が定まる領域のことをさすが、一般的な近紫外領域：３８０ｎｍ〜２００ｎｍの中の一領域をさす。さらに本発明における赤外領域とは、やはり、本発明の色彩可変インキ層の特性からその範囲が定まる領域のことをさすが、一般的な近赤外領域：８３０ｎｍ〜２５００ｎｍの中の一領域をさす。
本発明は、「観察する光の入射角度」、すなわち「色彩可変インキ層面に対して垂直な方向を基準方向として、その基準方向に対する角度」が「０度から７０度である観察する光」でその色彩可変インキ層面を観察したとき、その入射角に応じて、「選択的に反射する光の波長」（正反射方向へ出て行く光が、入射した光の波長成分の中の選択された一部の波長成分のみとなるという意味。）が変化する性質を有する色彩可変インキ層に関するものであって、その色彩可変インキ層が積層されており、各色彩可変インキ層中に、色彩可変顔料、すなわち、パール顔料、エフェクト顔料や液晶顔料等を含有した色彩可変媒体に関するものである。また、所定の特性を有する２種の液晶層を積層した色彩可変媒体に関するものである。
【０００２】
パール顔料は、天然雲母薄片（マイカフレークともいう。）に透明な金属酸化物を被覆したものであり、エフェクト顔料は、天然のアルミナフレークや、人工的に合成したアルミナフレーク、酸化珪素フレーク（シリカフレーク）、ホウ珪酸ガラスフレーク等に透明な金属酸化物を被覆したものである。
通常、その色彩可変インキ層を観察し目視判定する際には、その基準方向に対して０度から７０度の角度で行う。８０度〜９０度での観察は特に指定しない限り行われることはない。
また、液晶、もしくは液晶顔料としては、キラル相を有する液晶構造を持つ三次元架橋物質を用いることができる。特に、波長選択的反射光を有するコレステリック液晶、及びコレステリック液晶顔料が好適である。
コレステリック液晶は、ネマチック液晶に少量の光学活性化物資（キラル剤）を添加することで誘起され、基準方向に対して一定周期のらせん構造を持つことで液晶層内に一定の屈折率変化を示す層を、幾層も重ねたものとなっている。この屈折率分布を持つ多層構造が、観察するために入射してくる光を波長選択した上で、所定の角度に反射させる性質を現出している。  この選択的反射光の波長は、コレステリック液晶の屈折率値（分布）と、屈折率変化層の厚さ、すなわち多層構造の層間の間隔により定まる。
このコレステリック液晶を適宜な方法（配向膜を付加する等。）により２種類の所定の光学特性を有する色彩可変インキ層として、積層することができる。
また、このコレステリック液晶をそれぞれフレーク状とし（この状態を、コレステリック液晶顔料という。）、適宜な樹脂、添加物、その他溶剤と混合して色彩可変インキ組成物とする。パール顔料も同様の手法により色彩可変インキ組成物となる。
これらの色彩可変インキ組成物を用いて、プラスチックフィルム等の表面上に色彩可変インキ層を形成して偽造防止体としたもの、若しくは、セキュリティ対象物表面上に直接、各種印刷方法等の適宜な方法により色彩可変インキ層を形成したものが色彩可変媒体となる。もちろん、共押し出し成型手法等を用いて、色彩可変インキ層を２層としたものも、色彩可変媒体となる。
【背景技術】
【０００３】
（主なる用途）
本発明の色彩可変媒体の主なる用途としては、偽造防止分野、具体的には、クレジットカード等の、偽造されて使用されると、カード保持者やカード会社等に損害を与え得るもの、運転免許証、社員証、会員証等の身分証明書、入学試験用の受験票、パスポート等、紙幣、商品券、ポイントカード、株券、証券、抽選券、馬券、預金通帳、乗車券、通行券、航空券、種々の催事の入場券、遊戯券、交通機関や各種電話用のプリペイドカード等がある。
これらはいずれも、経済的、もしくは社会的な価値を有する情報や、本人識別等の情報を保持した情報記録体であり、偽造による損害を防止する目的で、記録体そのものの真正性を識別できる機能を有することが望まれるが、その中でも、その確認方法が目視であって、その目視判定の真正性を証明する機能を有することが特に望まれるものに適用される。
また、上記した用途以外であっても、高額商品、例えば、高級腕時計、高級皮革製品、貴金属製品、もしくは宝飾品等の、しばしば、高級ブランド品と言われるもの、または、それら高額商品の収納箱やケース等も偽造され得るものである。また、量産品でも有名ブランドのもの、例えば、オーディオ製品、電化製品等、または、それらに吊り下げられるタグも、偽造の対象となりやすい。
さらに、著作物である音楽ソフト、映像ソフト、コンピュータソフト、もしくはゲームソフト等が記録された記憶体、またはそれらのケース等も、やはり偽造の対象となり得る。また、プリンター用のトナー、用紙など、交換する備品を純正材料に限定している製品などにも、偽造による損害を防止する目的で、そのものの真正性を識別できる機能を有することが望まれる。
これらのものに、目視判定可能な偽造防止体等を貼付等の形で付加し、その目視判定によって、そのセキュリティ対象物の真正性を証明する。
本明細書において、配合を示す「比」、「部」、「％」などは特に断わらない限り質量基準であり、「／」印は一体的に積層されていることを示す。
【０００４】
（背景技術）
従来より、この種の金券類等の偽造防止を図るために、見る角度によって色彩が変化する色彩可変印刷層を設ける偽造防止技術が行われている。このような色彩可変印刷層は、例えばパールインキなどのように、見る角度によって色が変化する色彩可変インキであって、印刷等により形成されている。色彩が変化するインキは、光を多重反射する顔料を含んでおり、その顔料で反射した光の干渉によって、色が変化して見える。そのため、色変化効果は、顔料で反射する光が多いほどその効果が大きくなる。そこで、光を多重反射する顔料の数が多くなるように、色彩可変印刷層は、その厚みが厚くなるようにスクリーン印刷などの孔版印刷や、グラビア印刷などの凹版印刷で印刷されることが多い。
具体的には、商品券、株券等の印刷媒体へパール印刷等の色彩可変印刷層を設け、その色彩可変印刷層の一部をパターン状に目視不能に隠蔽し、特定情報を形成した偽造防止印刷媒体が提案されている。（例えば、特許文献１参照）。
この印刷媒体では媒体基材の色調と特定情報の色調が同調して見える特徴がある。しかし、一般的なパールインキ自体は、その光学的性能を指定しなければ、入手可能であり、通常の印刷メーカーであれば、パールインキを入手して、マット調のインキをその上に印刷することで、類似の印刷物を作ることは可能である。
【０００５】
そこで、さらに偽造防止性を高めるため、見る角度によって色彩が変化する色彩可変印刷層と、色彩可変印刷層の上に紫外線または赤外線の照射により蛍光発光する光反応印刷層をパターン状に設けた構成の偽造防止印刷媒体（例えば、特許文献２参照）、ないしは、少なくともパール顔料と紫外線照射または赤外線照射により色調が変化する蛍光顔料を含む偽造防止用インキ組成物を使用して、印刷箇所の少なくとも一部分が、単独あるいは複数色以上印刷されている構成の偽造防止印刷物（例えば、特許文献３参照）等が知られている。
また、上記したような観察する角度に依存する多色性を有する他の顔料として、例えば、コレステリック液晶、三次元架橋性樹脂、および光開始剤等からなる組成物を、プラスチックフィルム上にドクター塗布の際の剪断勾配により配向させ形成した後、プラスチックフィルム上から剥離して粉砕することにより得られる液晶顔料等を用いる方法がある。（例えば、特許文献４参照）。
上記の顔料は、見る角度によって色相が異なって見える上、反射光が円偏光となる特徴を有している。通常の複写手段によっては、複製物にこのような光学的特性を備えさせることができないため、液晶顔料を有価証券やクレジットカードの偽造防止対策に用いると、非常に有効である。また、観察する角度により色相が変化するので、意匠的にも優れたものが得られる特徴もある。
【先行技術文献】
【特許文献】
【０００６】
【特許文献１】特開２０００−００６５６４号
【特許文献２】特開２００２−２７４０００号
【特許文献３】特開２００２−２８５０６１号
【特許文献４】特開１９９４−２２０３５０号
【０００７】
しかしながら、これらの色彩可変性を示す顔料において色彩可変性を有するその基本原理は、パール顔料、エフェクト顔料においては、透明な素材である天然雲母薄片（マイカフレーク）や、アルミナフレーク、シリカフレーク、ホウ珪酸ガラスフレークの表面に、可視光波長よりも小さい厚さで、かつ、屈折率がこれらの透明基材より大きい透明金属酸化物薄膜を形成し、この顔料に入射した光をこの薄膜内で多重反射させ、その干渉現象によって、反射する光の波長を選択的なものとしているというものである。
すなわち、光が多重反射するとその多重反射光同士が干渉現象を生じ、反射する光の波長を一つに集約するとともにその強度を増すという光の基本的性質から、反射する光の波長は、透明金属酸化物薄膜の屈折率値や厚さに依存して自動的に決定され、「色彩が変化する」その「変化のパターン」（変化する度合い、変化する範囲等）も一義的に決まる。
この多重反射の効果により、その「変化のパターン」は次のようになる。すなわち、その薄膜に垂直に入射して（基準方向に対しては「角度０°」となる。）、垂直に反射する光の場合と、例えば４５度の角度で入射し、反対方向にやはり４５度で反射する光の場合とでは、選択反射される光の波長が大きく異なり、「（垂直入射後の）垂直反射光」に対し、「（４５度入射後の）４５度反射光」は、理論上、その波長の値が０．７１倍（ｃｏｓ４５°／ｃｏｓ０°≒０．７１より。）となる。
すなわち、ある顔料において、（垂直入射後の）垂直反射光が７００ｎｍ（赤色）であると、（４５度入射後の）４５度反射光は４９０ｎｍ（青色）となる。いわゆる「ブルーシフト」が起こる。
これは、「透明薄膜」（パール顔料における透明金属酸化物薄膜）の基本的性質であり、色彩変化はこの理論に従って画一的に単調に長波長から短波長へと変化（「ブルーシフト」）する。
すなわち、透明金属酸化物薄膜層の厚さや、その屈折率値等により、垂直反射光の色と４５度や７０度反射光の色が一義的に定まるということであり、この変化の流れが常に同じであるということである。従って、上記した種々の色彩可変インキを用いても、その色彩変化の状況は全て同様であり、これらの顔料が普及した結果、同様の色彩変化を確認したときに、そのものが真正なものであると断定できず、もはや偽造防止性を有しているとは言えない状況となっている。
また、液晶顔料は、液晶そのものの中に屈折率の分布を持ち、この屈折率分布が、上記した薄膜と同様の機能を持つことから、同様の選択的反射性を示すもの。従って、反射光の波長変化は、薄膜と同様に「ブルーシフト」となる。
以上のように、「色彩可変」と称されているものは、全て同様の変化割合で「ブルーシフト」するため、セキュリティ対象物に種々の色彩可変なものを適用しても、目視にて観察する以上、見え方がほぼ同様であり、目視判定による偽造防止効果という面ではややセキュリティ性に劣っていた。
【発明の概要】
【発明が解決しようとする課題】
【０００８】
そこで、本発明はこのような問題点を解消するためになされたものである。その目的は、
これまでの色彩可変インキにない色彩変化を示す色彩可変インキを提供することにある。
すなわち、透明薄膜の基本的な原理である「ブルーシフト」をせず、例えば、垂直反射光として「青色」を呈し、７０度付近の反射光として「赤色」を呈する、いわゆる「レッドシフト」を呈する色彩可変媒体を提供する。
【課題を解決するための手段】
【０００９】
上記の課題を解決するために、
本発明の第１の態様は、
観察する光の入射角度が０度から７０度へと変化する際に、選択的に反射する光の波長が５００ｎｍ以下の可視領域から紫外領域へとシフトする色彩可変インキ層と、
観察する光の入射角度が０度から７０度へと変化する際に、選択的に反射する光の波長が
赤外領域から５００ｎｍ以上の可視領域へシフトする色彩可変インキ層が積層されていることを特徴とする。
本発明の第１の態様によれば、
観察する光の入射角度が０度から７０度へと変化する際に、選択的に反射する光の波長が５００ｎｍ以下の可視領域から紫外領域へとシフトする色彩可変インキ層と、
観察する光の入射角度が０度から７０度へと変化する際に、選択的に反射する光の波長が
赤外領域から５００ｎｍ以上の可視領域へシフトする色彩可変インキ層が積層されていることを特徴とする色彩可変媒体が提供される。
パール顔料、エフェクト顔料等は、微細なフレーク状であり、色彩可変インキ層となったときに、そのフレークの平坦面がその色彩可変インキ層の形成する面と平行であるとき、理論的に算出される波長を有する反射光を呈することになるが、そのフレークが様々な他の方向を向いていると、そのフレーク上に形成されている透明酸化物薄膜への光の入射角及び反射角がまちまちとなり、その結果所定の反射角度以外の方向に様々な色の反射光（以下、散乱光という。）が生まれる。
さらに、入射した光が、複数のフレークを通過して最終的に反射光となってでてくる場合もある。また、フレークそのものの形状や、フレーク表面の性質、屈折率やその分布もそのフレーク面での反射や、透過光の減衰に影響する。
但し、複数のフレークを通過した光等は、その減衰が大きく、目視観察への影響は小さいものであり、且つ、所定の入射角での光の入射に対して、その光が正反射する角度へ出てくる反射光については、所定の経路を経た光のみが到達するため、波長選択される過程が限られてくる結果、所定の波長の光のみが反射されてくることになる。
この所定の波長の光の強度を確保し、不要な散乱光を低減するために、フレーク形状は扁平、フレーク表面は平滑、透明酸化物薄膜の厚さが均一であって、色彩可変インキ層となったときに、そのインキ層形成面と平行となるフレークの割合が多く、且つ、そのインキ層へ入射した光が、１つ乃至は２つ程度のフレークによってのみ反射され、反射光としてそのインキ層から出てくるよう設計する。
【００１０】
目視観察においては、この散乱光は判定の阻害要因となるため、色彩可変インキ層形成時は、このフレークが色彩可変インキ層の形成する面と平行となるよう、その形成方法を工夫する。例えば、扁平な顔料（扁平率が２〜５の円盤状。扁平率とは、楕円体にあって、長軸長さを短軸長さで割った値。扁平率が２以下では、散乱光が多くなり、扁平率が５以上ではインキ化過程で顔料が変形を受け、やはり散乱光が多くなる。）とした上で、その顔料の大きさ（平均粒径）が例えば１０μｍである場合、色彩可変インキ層の乾燥後の厚さを１／２以下とすると、傾斜した状態の顔料の割合が少なくなり、多くは色彩可変インキ層と平行になる。さらには、この色彩可変インキ層形成方法として、ブレードコーティングのように、コーティング方向に印圧を掛ける等、また、コーティング時、低粘度で色彩可変インキ層を形成し、フレークが自重で重なる時間を確保した後、乾燥時の溶剤蒸発をゆるやかなものとして、その蒸発の際のフレークの押し上げを抑制する等、種々の工夫を施すことにより、その散乱光を低減させることができる。
従って、インキ組成物を組成する際、採用する印刷等の方式によるが、溶剤比率を５０％から９０％とし、固形分（色彩可変インキ層形成成分。顔料、樹脂及び添加材とからなる。）のうち、顔料比率を１０％〜５０％とする。所定の反射光の強度を得るために１０％以上の混合が必要であるが、５０％を超えると顔料間の凝集等、顔料間の相互作用が強く働くようになり、色彩可変インキ層形成面と平行となり難くなる。
色彩可変インキ層形成方法が、紫外線硬化方式や、電子線硬化方式である場合は、溶剤をほとんど使用しなくとも、色彩可変インキを低粘度とすることができ、且つ、色彩可変インキ層を硬化させるまでの時間を確保できるため、自重で重なっていく時間を確保する、もしくはカレンダー処理をする等、フレークを揃える処理をすることが容易となる。
本発明に使用するフレークは透明であるため、これらの電離放射線による形成方法に特に好適である。
【００１１】
もちろん、顔料と樹脂との親和性は重要であり、その接着性が良好なほど、顔料と樹脂界面での反射・透過（屈折）が単純となり、散乱光が少なくなる。顔料の際表面が平滑な面で無い場合には、その界面で複雑な反射や透過（屈折）が生じ、様々な方向へ光が進む。この界面での反射は、本発明の透明金属薄膜層内での多重反射による波長選択性には寄与しない部分であることから、この面は単純に透過することが望ましい。すなわち、平滑であって、反射光が少なく、ほぼ全ての入射光がこの面を単純に透過することが望ましい。
このためには、樹脂と透明金属薄膜との屈折率差が小さいことが望ましく、例えば１．８０以上の屈折率を有する透明金属薄膜に対して、樹脂の屈折率は、１．４０以上、好ましくは１．６０以上あることが好適。
しかし、１．８０近傍の屈折率を有する透明な樹脂は存在しないため、逆に、低い屈折率を有する透明金属薄膜、例えば屈折率１．５０とし、この屈折率と同一の樹脂を採用することにより樹脂と透明金属薄膜との界面での不要な反射をほぼ無くすことができる。
樹脂としては、ポリメチルアクリレート（ｎ＝１．４７）、ポリ酢酸ビニル（ｎ＝１．４７）、ポリ塩化ビニル・酢酸ビニル（ｎ＝１．５４）、メラミン樹脂（ｎ＝１．５６）、エポキシ樹脂（ｎ＝１．６１）、フェノール樹脂（ｎ＝１．６０）等もしくは、この混合体等を適宜用いることができる。
溶剤は、色彩可変インキ層形成方法によって、それぞれ最適なものを選択する。
溶剤としては、エステル類、エーテル類、脂環炭化水素類、脂肪族炭化水素類、芳香族類、アルコール類等及びこれらの混合を用いる。
これらを沸点により、低沸点溶剤（沸点１００度以下）、中沸点溶剤（沸点１００度〜１５０度）、高沸点溶剤（沸点１５０度以上）に分類し、乾燥条件に合わせ、低沸点溶剤と高沸点溶剤を混合して、急激な溶剤揮発を抑え徐々に乾燥するよう工夫する等、フレークが色彩可変インキ層形成面に平行になるよう調整する。
さらに、透明性を配慮した上で、各種添加物、分散剤、レベリング剤、滑剤、可塑剤、カップリング剤、消泡剤、紫外線吸収剤、各種硬化促進剤等を使用する。
色彩可変インキ形成方法は、オフセット印刷、凸版印刷、グラビア印刷、ノズル印刷、カーテンコート印刷、シルクスクリーン印刷、凹版印刷、インクジェット印刷等の種々の方法において、本発明の機能を十分発揮させるために、溶剤組成、インキ粘度の調整や乾燥・硬化方法を工夫して用いることができる。
もちろん、環境に配慮して、ポリビニルアルコール等の水溶性樹脂を使用し、水系インキ組成物とすることも好適である。
【００１２】
パール顔料、エフェクト顔料としては、
天然雲母薄片（マイカフレーク）等に酸化チタン、酸化鉄などの金属酸化物をコートした顔料、合成アルミナフレーク（粒径１〜３０μｍ、厚さ０．５μｍ〜５μｍ、）、合成シリカフレーク（粒径５〜３０μｍ、厚さ０．５μｍ〜５μｍ）、ホウ珪酸ガラスフレークに酸化チタン被覆（粒径１０〜３０μｍ、厚さ０．５μｍ〜５μｍ）、合成マイカフレーク（酸化アルミニウム、酸化マグネシウム、二酸化ケイ素、フッ素化合物等）等に、酸化チタン、酸化鉄などの金属酸化物をコート（５０ｎｍ〜４００ｎｍ被覆）した顔料が使用できる。
人工的に合成したものは、粒径のバラツキが少ないシャープな粒度分布を有し、平滑な表面、均一な形状を持つため、好適である。
また、フレーク表面上に形成されている明金属薄膜の厚さが所定の厚さでないと、所定の反射角度へ反射する光の波長がずれることになる。このため、フレーク上の透明金属薄膜の厚さのばらつきは、±２０％以内、さらには、±１０％以内である必要がある。２０％で、波長ばらつきは、ほぼ１７％。１０％では、ほぼ１０％程度となる。
もちろん、透明金属薄膜の屈折率のばらつきにより、この波長は変化するが、液相法やＣＶＤ法（化合物気相蒸着法）等で形成する精度は非常に高く、本発明の色彩変化に影響するほどのばらつきはない。
この透明金属薄膜を二酸化チタン（酸化度によりその屈折率は変化する。）とし、その厚さを、９０ｎｍ〜１００ｎｍとすると、垂直反射光は赤外領域となり、垂直方向から観察しても色彩を認識することができないが、６０度〜７０度の反射光では、赤色の反射光（「赤色」：６２０ｎｍ〜７５０ｎｍ）を呈するため、斜めからの観察において、赤色を認識することができる。
この色彩可変顔料を色彩可変インキ組成物とし、適宜な形成方法を用いて色彩可変インキ層とすることにより、観察する光の入射角度が０度から７０度へと変化する際に、選択的に反射する光の波長が５００ｎｍ以下の可視領域から紫外領域へとシフトする色彩可変インキ層を形成することができる。
この透明金属薄膜を二酸化チタンの厚さを３００ｎｍ〜３３０ｎｍとすると、垂直反射光は青色（「青」：４５０ｎｍ〜４９５ｎｍ）となるが、観察角度を大きくしていくと、反射光が紫外領域に入るため、もはや色彩を認識することができなくなる。
【００１３】
この色彩可変顔料を色彩可変インキ組成物とし、適宜な形成方法を用いて色彩可変インキ層とすることにより、観察する光の入射角度が０度から７０度へと変化する際に、選択的に反射する光の波長が赤外領域から５００ｎｍ以上の可視領域へシフトする色彩可変インキ層を形成することができる。
これらの色彩可変インキ層を積層すると、その積層物（色彩可変媒体）は、  垂直反射光として「青色」を呈し、７０度での観察においてでてくる７０度反射光においては「赤色」を呈する、言わば「レッドシフト」を示す色彩可変媒体となる。
色彩可変顔料の光学的対象性（顔料の上下どちらから観察しても同様の光学的性質を示すという意味。）から、その積層物は、観察する側から、
観察する光の入射角度が０度から７０度へと変化する際に、選択的に反射する光の波長が赤外領域から５００ｎｍ以上の可視領域へシフトする色彩可変インキ層を形成し、その下に観察する光の入射角度が０度から７０度へと変化する際に、選択的に反射する光の波長が赤外領域から５００ｎｍ以上の可視領域へシフトする色彩可変インキ層を形成した色彩可変媒体としてもよいし、その逆に、観察する側から、観察する光の入射角度が０度から７０度へと変化する際に、選択的に反射する光の波長が赤外領域から５００ｎｍ以上の可視領域へシフトする色彩可変インキ層を形成し、その下に、観察する光の入射角度が０度から７０度へと変化する際に、選択的に反射する光の波長が赤外領域から５００ｎｍ以上の可視領域へシフトする色彩可変インキ層を形成した色彩可変媒体としてもよい。
観察する光は、観察する側から見て上層に位置する色彩可変インキ層に入射し、選択された波長を有する反射光と、その層を透過する光（この光は波長選択性を持たない。上記したフレークを透過する光は、光学的対象物を透過することになり、強度低下以外の干渉を受けないため。）に別れ、その層を透過した光のみが、その層の下にあるもう一つの色彩可変インキ層に到達し、その層において選択された波長を有する反射光と、さらにその層をも透過する光に分かれる。
下の層において反射した選択的な波長を有する光は、その上層を透過する際、上記した理由により、反射角度や、波長に対する干渉を受けず（強度減少以外。）、あたかもその層のみにおいて反射されたように観察される。
【００１４】
従って、上層と下層の顔料形状、分散性等は、各層が独立している場合に好適なものを採用することができるが、その強度を調整するため、上層の固形分（色彩可変インキ層形成成分。顔料、樹脂及び添加材とからなる。）における顔料の割合は、１０％〜３０％とする。所定の反射光の強度を得るために１０％以上の混合が必要であるが、３０％を超えると下層の反射光強度が弱くなる。
これに対して、下層の顔料の割合は、３０％〜５０％とする。５０％を超えると顔料間の凝集等、顔料間の相互作用が強く働くようになり、色彩可変インキ層形成面と平行となり難くなるし、３０％以下では、上層の反射光強度と同等の反射光強度を得ることが困難となる。
また、上層の色彩可変顔料の大きさを、下層の色彩可変顔料の大きさより小さくし、上層透過光の均一性を高める手法も好適である。この際、上層顔料の大きさを下層顔料の大きさの１／２〜１／５とすることが好適である。ここで大きさとは、観察光を反射する面積と対応しつつ、単純な指標とするため「顔料の最長の長さ」とする。
１／２以上であると、下層の反射光を弱め、１／５以下であると、反射光の選択反射性に影響がでる。
色彩可変インキ層の厚さも、同様の調整が可能である。
通常、使用する色彩可変顔料に応じて、色彩可変インキ層の厚さは、３μｍ〜３０μｍとするが、上記した理由と同様の理由により、上層の色彩可変インキ層の厚さを、下層の色彩可変インキ層の厚さの１／２〜１／５とすることも好適である。
もちろん、色彩可変インキ層の構成は、２層のみならず、交互に４層もしくはそれ以上とすることも好適である。厚さの小さい層として、色彩可変顔料の平行性を高めたものを積層すると、光学特性が均一且つ高品質となる。
さらには、各層を所定の形状（帯状、市松文様状、網点状、その他の形状）にパターニングしたものとしてもよい。
【００１５】
液晶及び、液晶顔料用の液晶としては、キラル相を有する液晶構造を持つ三次元架橋物質を用いることができる。キラル相を有する液晶物質としては、種々のコレステリック液晶を使用することが出来、ネマチック、スメクチック、もしくはディスコチック構造にキラル物質を加えることによって製造することが出来る。
三次元架橋性樹脂としては、重合性基、重縮合性基、もしくは重付加の可能な基を有するもので、これらの基の一部は、２官能以上の多官能基であることが望ましく、例えば、メタクリルオキシ基、もしくはアクリルオキシ基である。より好ましい三次元架橋性樹脂としては、ポリオルガノシロキサンを挙げることができる。
上記の両者は、混合後、加熱還流して反応させ、生成物を単離する。得られた生成物に、さらに光重合開始剤を溶融混合して塗布用組成物とし、適宜ポリエチレンテレフタレート樹脂フィルム等のフィルム上、さらには、セキュリティ対象物上に直接、適宜な印刷等の手法により、積層して本発明の色彩可変媒体もしくは、本発明の色彩可変媒体を形成したセキュリティ対象物とすることができる。この時、通常用いられる配向膜を用いて液晶の配向性を向上してもよいし、適宜な希釈溶剤を用いて形成しやすくしてもよい。
また、この塗布用組成物を、ポリエチレンテレフタレート樹脂フィルム上にホットメルトコーティングし、ドクターにより配向を行なってから、紫外線を照射して塗膜を架橋させ、架橋した塗膜をフィルム上より分離し、最後に、粉砕機にかけて粉末化して液晶顔料とする。
液晶顔料には、インキ組成物中での分散性を向上させる目的で、液晶顔料の表面に、有機高分子、オリゴマー、もしくは低分子の分散剤を０．０１ｍｇ／ｍ2程度以上有していてもよい。
コレステリック液晶は、ネマチック液晶に少量の光学活性化物資（キラル剤）を添加することで誘起され、基準方向に対して一定周期のらせん構造を持つことで、液晶層内に屈折率変化を示す層を幾層も重ねたものとなっている。この屈折率分布を持つ多層構造が、観察するために入射してくる光を所定の角度に波長選択した上で、反射させる性質を持たせている。
この選択的反射光の波長は、コレステリック液晶の屈折率（分布）と、屈折率変化層の間隔により定まる。この間隔は、三次元架橋性樹脂の分子長、官能基の位置及び、キラル物質の添加量等で調整する。
従って、液晶そのものの中に屈折率の分布を持ち、この屈折率分布が、上記した薄膜を多層に積層（コレステリック液晶の捩れが一周する部分が１層となり、この層が繰り返し存在する。）したものと同様の効果を醸し出すことにより、選択的反射性を示すものであって、反射光の波長は、薄膜と同様に「ブルーシフト」する。
【００１６】
但し、この層の数が多くなると、「ブラッグ反射」を生じて単一の波長のみとなり（反射する波長の幅が狭まるという意味。）、且つ、所定の角度へのみ反射するようになる。従って、液晶顔料の中の屈折率分布が、この層の数を３層以上２０層以下（１層は２００ｎｍ〜１０００ｎｍ）になるよう液晶顔料の厚さを設定し、入射角度０度〜７０度において必要な反射光を有するものとする。その層の数が３層未満では、波長選択性が不十分であり、２０層を越えると反射波長の幅が５０ｎｍ以下となり、反射角度も制限される。好ましくは、５層以上、１０層以下とすると、波長選択性と反射角度の幅が所望のものとなる。
すなわち観察する光の入射角度が０度から７０度へと変化する際に、その選択的に反射する光の波長が、５００ｎｍ以下の可視領域から、紫外領域へとシフトする状況とするためにブラッグ反射条件の緩和が必要であり、同様の手法により、赤外領域から５００ｎｍ以上の可視領域へシフトする状況とすることができる。もちろん、定めた角度の全域で強い反射光を発する必要はなく、色彩変化の連続性を真偽判定する際に、その連続性が認識できるよう設定する。
このコレステリック液晶（硬化等により樹脂状となっている。）を、観察する光の入射角度が０度から７０度へと変化する際に、選択的に反射する光の波長が、５００ｎｍ以下の可視領域から紫外領域へとシフトする色彩可変インキ層と、赤外領域から５００ｎｍ以上の可視領域へシフトする色彩可変インキ層を積層して、本発明の色彩可変媒体とする。
【００１７】
また、コレステリック液晶（硬化等により樹脂状となっている。）をフレーク状とし、パール顔料と同様に、観察する光の入射角度が０度から７０度へと変化する際に、前記顔料の前記選択的に反射する光の波長が、５００ｎｍ以下の可視領域から紫外領域へとシフトする顔料を用いた色彩可変インキ層と、赤外領域から５００ｎｍ以上の可視領域へシフトする顔料を用いた色彩可変インキ層を積層して、本発明の色彩可変媒体とする。
液晶顔料をインキ化する際の樹脂として、種々のインキ用樹脂が使用できるが、特に電離放射線硬化性樹脂がその硬化性、物理特性の高さより好適である。電離放射線硬化性樹脂には、脂肪族系アクリレート、環状脂肪族系アクリレート、やこれらのメタクリレートのようなアクリル系のものが使用できる。さらには、ビニル系光重合性モノマーもしくはオリゴマーを使用することができる。
また、液晶顔料をインキ化する際の樹脂として、ロジン等の天然樹脂や大豆油変性アルキド樹脂等の酸化重合性樹脂や、アクリル樹脂、ポリエステル、ポリ酢酸ビニル、メラミン樹脂、エポキシ樹脂、フェノール樹脂等もしくは、これらの混合体や、共重合体等を適宜用いることができる。
その他の添加剤は、パール顔料等を用いた色彩可変インキ組成物と同様のものを用いることができる。
この色彩可変媒体は、パール顔料等と同様に、観察する光の入射角度が０度から７０度へと変化する際に、反射する光の波長が、あたかも「レッドシフト」するかのごとく観察される。
【００１８】
本発明の第２の態様は、
前記色彩可変媒体において、
前記選択的に反射する光の波長が５００ｎｍ以下の可視領域から紫外領域へとシフトする色彩可変インキ層に含まれる色彩可変顔料と、
前記選択的に反射する光の波長が赤外領域から５００ｎｍ以上の可視領域へシフトする色彩可変インキ層に含まれる色彩可変顔料との比が、９／１から５／５であることを特徴とする。
本発明の第２の態様によれば、
前記色彩可変媒体において、
前記選択的に反射する光の波長が５００ｎｍ以下の可視領域から紫外領域へとシフトする色彩可変インキ層に含まれる色彩可変顔料と、
前記選択的に反射する光の波長が赤外領域から５００ｎｍ以上の可視領域へシフトする色彩可変インキ層に含まれる色彩可変顔料との
比が、９／１から５／５であることを特徴とする色彩可変媒体を提供することができる。
通常は、色彩可変インキ層を観察する際、まずは垂直方向から観察することが多い。従って、色彩可変インキ層は、まずは赤色を呈し、観察角度を変えると青色へと変化していくことになる。すなわち、「ブルーシフト」を観察する。
従って、垂直方向での観察時に、最初から青色を呈し、少し角度を変えて、不可視領域（紫外領域）に入り、色彩が消失すると、その時点で観察を終え、さらに観察角度を大きく取って、６０度〜７０度になって、再び別の色彩である「赤色」を呈するとは、なかなか気づかない。
【００１９】
すなわち、「赤色」を呈する顔料を「青色」を呈する顔料より少なくし、同量以下さらには、１／９まで少なくすることで、この意外性を高めることができる。（ここでいう同量とは、本発明の第１の態様による各顔料の所定の混合割合を「同量」と位置づけ、その量に対する割合を意味する。）
ただし、１／９未満となると、「赤色」呈色そのもの判別が不安定となり、真偽判定には不向きとなる。
上記したごとく、「青色」を呈した後、観察角度を変化させた時に、ある程度大きな角度すなわち５０度〜７０度程度までを不可視領域（紫外領域部分と、赤外領域部分が重なり、色彩が消失したように見える領域。）とし、さらに大きく傾けた時に突然「赤色」を呈するように設計することも好適である。その意外性、すなわち、色彩の消失度合いが強い程（散乱光による色彩がなく、無色の状態が続く程）、偽造防止性が高まることになる。
これらの「色彩変化」の安定性により真偽判定における真正性証明の信頼性が向上する。
【発明の効果】
【００２０】
本発明によれば、
観察する光の入射角度に応じて、選択的に反射する光の波長が変化する顔料を含む色彩可変インキ層を含む色彩可変媒体において、その入射角度が０度から７０度へと変化する際に、顔料の選択的に反射する光の波長が、
「青色」から変化して、「赤色」を呈する。言わば「レッドシフト」を呈する新規な色彩可変媒体を提供することができる。
その新規性により、種々のセキュリティ製品へ適用して、その真正性を証明することが可能となる。
また、色彩可変インキ層の厚さやパターン形状、含める色彩可変顔料の混合比を調整することにより、色彩変化を調節することができ、意外な色彩変化等を醸し出して、さらに偽造防止性を高めることができる。
【図面の簡単な説明】
【００２１】
【図１】本発明の１実施例を示す色彩可変媒体Ａの断面図であって、観察する光が色彩可変インキ層形成面に垂直（基準方向）に入射し、反射する光が垂直に反射している図である。
【図２】本発明の１実施例を示す色彩可変媒体Ａの断面図であって、観察する光が色彩可変インキ層形成面の基準方向に対して大きな角度で入射し、反射する光が入射角と同じ大きさで反対方向に反射している図である。
【発明を実施するための形態】
【００２２】
以下、本発明の実施形態について、図面を参照しながら、詳細に説明する。
（色彩可変インキ層）
本発明の色彩可変媒体Ａは、その光学的特性が異なる２種類の色彩可変インキ層Ａ１、Ａ２を含む。この２種類のインキ層は、それぞれ観察する光の入射角度に応じて、選択的に反射する光の波長が変化するインキ層であって、適宜な色彩可変顔料が適宜な樹脂及び溶剤等に分散され、色彩可変インキ組成物としてプラスチックフィルム等の表面上に形成して真偽判定シールなどの種々の偽造防止体等を構成する偽造防止効果の優れた色彩可変媒体Ａとなる。
若しくは、セキュリティ対象物表面上に直接、各種印刷方法等の適宜な方法により２種類の色彩可変インキ層を形成することにより、種々の場面での目視観察による真偽判定や、真正性証明に用いられる。
（色彩可変顔料）
本発明に用いられる色彩可変顔料は、
色彩可変インキ層Ａへの観察する光の入射角度が０度（図中、３）から７０度（図中、４）へと変化する際に、それぞれの顔料において、そして最終的には色彩可変インキ層から出て行く光として、選択的に反射する光の波長が、５００ｎｍ以下の可視領域から紫外領域へとシフトする顔料（1例として、図中、１）と、赤外領域から５００ｎｍ以上の可視領域へシフトする顔料（同様、図中、２）との２種類からなる。
その顔料としては、パール顔料、エフェクト顔料等及び、液晶顔料が用いられる。
パール顔料としては、
メルク社製イリオジン１００シルバーパール、１０３ルチルスターリングシルバー、１１１ルチルファインサティン、１２０ラスターサティン、１２３ブライトラスター、１５１ルチルパール、１５３フラッシュパール、１６３、シンマーパール、１８３スーパーノバホワイト、２０１ルチルファインゴールド、２１１ルチルファインレッド、２２１ルチルファインブルー、２２３ルチルファインライラック、２３１ルチルファイングリーン、２０５ルチルプラチナム、２１５ルチルレッドパール、２１７ルチルカパーパール、２１９ルチルライラックパール、２２５ルチルブルーパール、２３５ルチルグリーンパール、２４９フラッシュゴールド、２５９フラッシュレッド、２８９フラッシュブルー、２９９フラッシュグリーン、３００ゴールドパール、３０２ゴールドサティン、３０３ロイヤルゴールド、３０６オリンピックゴールド、３０９メダリオンゴールド、３２０ブライトゴールド、３２３ロイヤルゴールド、３５１サニーゴールド、３５５グリターゴールド、５００ブロンズ、５０２レッドブラウン、５０４レッド、５０５レッドバイオレット、５０７シーラブレッド、５２０ブロンズサティン、５２２レッドブラウン、５２４レッドサティン、５３０グリターブロンズ、５３２グリターレッドブラウン、５３４グリターレッド等が使用される。
【００２３】
さらに、佐野塗料社製パールグレーズＭＭ−１００Ｒ、ＭＦ−１００、ＭＦ−１００ＲＮ、ＭＥ−１００、ＭＳ−１００Ｒ、ＭＹ−１００ＲＦ、ＭＲＢ−１００ＲＦ、ＭＶ−１００ＲＦ、ＭＢ−１００ＲＦ、ＭＧ−１００ＲＦ、ＭＣ−３０２、ＭＣ−３２３Ｒ、ＭＣ−３２６Ｒ、ＭＣ−５２０、ＭＣ−５２２、ＭＣ−５２４等、
ＢＡＳＦ社製ＤＥＳＥＲＴ ＲＥＦＬＥＣＴＩＯＮＳ ＣＡＮＹＯＮ ＳＵＮＳＥＴ、ＤＥＳＥＲＴ ＲＥＦＬＥＣＴＩＯＮＳＰＡＩＮＴＥＤ ＤＥＳＥＲＴ ＰＬＵＭ、ＴＩＭＩＣＡ ＳＩＬＫ ＷＨＩＴＥ、ＴＩＭＩＣＡ ＮＵ−ＡＮＴＩＱＵＥ ＳＩＬＶＥＲ、ＦＬＡＭＥＮＣＯ ＳＡＴＩＮ ＢＬＵＥ、ＦＬＡＭＥＮＣＯ ＳＡＴＩＮ ＰＥＡＲＬ  ３５００、ＣＬＯＩＳＯＮＮＥ ＲＥＤ、ＣＬＯＩＳＯＮＮＥ ＶＩＯＬＥＴ、ＣＬＯＩＳＯＮＮＥ ＢＬＵＥ、ＣＬＯＩＳＯＮＮＥ ＳＡＴＩＮ  ＢＲＯＮＺＥ、ＳＡＴＡＩＮ  ＢＬＵＥ、ＤＵＯＣＲＯＭＥ ＲＯ、ＤＵＯＣＲＯＭＥ ＲＯ、ＤＵＯＣＲＯＭＥ ＶＢ、ＧＥＭＴＯＮＥ ＧＡＲＮＥＴ、ＧＥＭＴＯＮＥ ＭＡＵＶＥ ＱＵＡＲＴＺ、ＣＥＬＬＩＮＩ ＲＥＤ、ＣＥＬＬＩＮＩ ＢＬＵＥ、ＲＥＦＬＥＣＫＳ ＲＡＹＳ ＯＦ ＲＥＤ、ＲＥＦＬＥＣＫＳ ＢＥＡＭＳ ＯＦ ＢＬＵＥ、ＣＨＲＯＭＡ−ＬＩＴＥ ＤＡＲＫ  ＢＬＵＥ、ＣＨＲＯＭＡ−ＬＩＴＥ ＭＡＧＥＮＴＡ、ＣＯＳＭＩＣＡ ＢＬＵＥ、ＲＥＤ、ＯＲＡＮＧＥ等が用いられる。
エフェクト顔料としては、
メルク社製シラリックＦ６０−５０ＳＷ ＦＩＲＥＳＡＩＤＥ ＣＯＰＰＥＲ，Ｆ６０−５１ＳＷ ＲＡＤＩＡＮＴ ＲＥＤ，Ｔ６０−１０ＳＷ ＣＲＹＳＴＡＬ ＳＩＬＶＥＲ，Ｔ６０−２０ ＳＷ ＳＵＮＢＥＡＭＥ ＧＯＬＤ，Ｔ６０−２１ ＳＷ ＳＯＬＡＲＩＳ ＲＥＤ，Ｔ６０−２３ ＳＷ ＧＡＬＡＸＹ ＢＬＵＥ，Ｔ６０−２４ ＳＷ ＳＴＥＬＬＡＲ ＧＲＥＥＮ，Ｔ６０−２２ ＷＮＴ ＡＭＥＴＨＹＳＴ ＤＲＥＡＭ，Ｔ６０−２５ ＳＷ ＣＯＳＭＩＣ ＴＵＲＱＵＯＩＳＥ等。
また、メルク社製カラーストリーム Ｆ２０−００ＷＮＴ ＡＵＴＡＭＮ ＭＹＳＴＥＲＹ，Ｆ２０−０１ＷＮＴ ＶＩＯＬＡ ＦＡＮＴＡＳＹ，Ｆ２０−０２ ＡＲＣＴＩＣ ＦＩＲＥ，Ｆ２０−０３ ＴＲＯＰＩＣ ＳＵＮＲＩＳＥ，Ｆ２０−０３ ＬＡＰＩＳ  ＳＵＮＬＩＧＨＴ，ＭＩＲＡＶＡＬ ５４１１ ＭＡＧＩＣ ＷＨＩＴＥ，５３１１ ＳＥＮＩＣ ＷＨＩＴＥ
メルク社製バイフレアー４９、８３、８４、Ｌ２００、ミナテック ２３０Ａ−ＩＲ、ピリズマＴ４０−２０ＳＷ  ＹＥＬＬＯＷ，Ｔ４０−２１ＳＷＲＥＤ，Ｔ４０−２２ ＳＷ ＶＩＯＬＥＴ，Ｔ４０−２３ ＢＬＵＥ，Ｔ４０−２４ ＧＲＥＥＮ，Ｔ４０−２５ ＴＵＲＱＵＯＩＳＥ，Ｔ４０−２７ ＩＮＤＩＧＯ等。
さらに、メルク社製ミラバルＳＣＥＮＩＣ ＷＨＩＴＥ，ＳＣＥＮＩＣ ＧＯＬＤ，ＳＣＥＮＩＣ ＣＯＰＰＥＲ，ＳＣＥＮＩＣ ＴＵＲＱＯＩＳＥ，ＭＡＧＩＣ ＷＨＩＴＥ，ＭＡＧＩＣ ＧＯＬＤ，ＭＡＧＩＣ ＣＯＰＰＥＲ，ＭＡＧＩＣ ＲＥＤ，ＭＡＧＩＣ ＬＩＬＡＣ，ＭＡＧＩＣ ＢＬＵＥ，ＭＡＧＩＣ  ＴＵＲＱＵＯＩＳＥ，ＭＡＧＩＣ ＧＲＥＥＮ等を使用することができる。
【００２４】
（コレステリック液晶・コレステリック液晶顔料）
コレステリック液晶、及びコレステリック液晶顔料のもととなるコレステリック液晶としては、コレステロールのハロゲン化物、モノカルボン酸コレステロールエステル、モノカルボン酸シトステロールエステル、安息香酸誘導体のコレスタノールエステル、二塩基酸ジコレステリルエステル、主鎖型液晶高分子化合物、側鎖型液晶高分子化合物、剛直主鎖型液晶高分子化合物などが挙げられる。
より具体的には、例えばコレステリルクロライド、コレステリルアセテート、コレステリルノナノエート、炭酸メチルコレステロール、炭酸エチルコレステロール、コレステリルｐ−メトキシベンゾエート、シトステロイルベンゾエート、シトステロイルｐ−メチルベンゾエート、コレスタニルベンゾエート、１０、１２−ドコサジインジカルボン酸ジコレステリルエステル、８、１２−エイコサジカルボン酸ジコレステリルエステル、１０、１２−ペンタコサジインジカルボン酸ジコレステリルエステル、ドデカジカルボン酸ジコレステリルエステル、１２、１４−ヘキサコサジインジカルボン酸ジコレステリルエステル、４−（７−コレステリルオキシカルボニルヘプチルオキシ）フェノキシオクタン酸コレステリルエステル、Ｌ−グルタミン酸−γ−ベンジル／Ｌ−グルタミン酸−γ−ドデシル共重合体などがある。
さらに、コレステリルホルメート、コレステリルアセテート、コレステリルプロピオネート、コレステリルブチレート、コレステリルペンタネート、コレステリルヘキサネート、コレステリルヘプタネート、コレステリルオクタネート、コレステリルノナノエート、コレステリルデカネート、コレステリルドデカネート（コレステリルラウレート）、コレステリルミリステート、コレステリルパルミテート、コレステリルステアレート、コレステリルオレエート、コレステリルオレイルカーボネート、コレステリルリノレート、コレステリル１２−ヒドロキシステアレート、コレステリルメルカプタン、コレステロールクロライド、コレステリルフルオライド、コレステリルブロマイド、コレステリルアイオダイド等を挙げることができる。
好ましくは、アルキルコレステロール（例えばコレステロールナノエート）およびコレステリルハライド（例えばコレステロールクロライド）コレステリルオレイルカーボネート３種の混合物が挙げられ、これらの３つのタイプの液晶は常温で使用できるように混合して用いられるのが一般的である。
尚、ここに示す化合物に限定されるものではなく、またこれらのコレステリック液晶化合物は、１種または２種以上混合して用いることができる。
ネマチック液晶化合物にカイラル化合物を加えてコレステリック液晶とするものとしては、液晶化合物として、４−置換安息香酸４’−置換フェニルエステル、４−置換シクロヘキサンカルボン酸４’−置換フェニルエステル、４−置換シクロヘキサンカルボン酸４’−置換ビフェニルエステル、４−（４−置換シクロヘキサンカルボニルオキシ）安息香酸４’−置換フェニルエステル、４−（４−置換シクロヘキシル）安息香酸４’−置換フェニルエステル、４−（４−置換シクロヘキシル）安息香酸４’−置換シクロヘキシルエステル、４−置換４’−置換ビフェニル、４−置換フェニル４’−置換シクロヘキサン、４’−置換シクロヘキサン、２−（４−置換フェニル）−５−置換ピリジン等、が用いられる。
【００２５】
さらに、少なくとも分子の一方の末端にシアノ基又はフッ素原子を有する液晶化合物を用い、これらの液晶化合物にそれぞれ好適な各種のカイラル剤を加えたものが用いられる。カイラル化合物としては、「ＣＢ−１５」、「Ｃ−１５」（以上、ＢＤＨ社製）、「ＣＭ−２１」、「ＣＭ−２２」、「ＣＭ−１９」、「ＣＭ−２０」、「ＣＭ」（以上、チッソ社製）、「Ｓ１０８２」、「Ｓ−８１１」、「Ｒ−８１１」（以上、メルク社製）、等を挙げることができる。
さらに、三次元架橋可能な液晶性の重合性モノマー分子または重合性オリゴマー分子を用いることができる。所定の重合性モノマー分子または重合性オリゴマー分子に任意のカイラル剤を添加することにより、コレステリック型液晶分子を含む層を得ることができる。
三次元架橋可能なモノマー分子としては、例えば特開平７−２５８６３８号公報や特表平１０−５０８８８２号公報で開示されているような、液晶性モノマーおよびキラル化合物の混合物がある。より具体的な例を示すと、例えば下記一般化学式（１）〜（１１）に示されるような液晶性モノマーを用いることができる。尚、一般化学式（１１）で示される液晶性モノマーの場合、Ｘは２〜５の範囲の整数であることが望ましい。
【００２６】
【化１】
2010194978.tif 000003
【００２７】
【化２】
2010194978.tif 000004
【００２８】
【化３】
2010194978.tif 000005
【００２９】
【化４】
2010194978.tif 000006
【００３０】
【化５】
2010194978.tif 000007
【００３１】
【化６】
2010194978.tif 000008
【００３２】
【化７】
2010194978.tif 000009
【００３３】
【化８】
2010194978.tif 000010
【００３４】
【化９】
2010194978.tif 000011
【００３５】
【化１０】
2010194978.tif 000012
【００３６】
【化１１】
2010194978.tif 000013
【００３７】
また、カイラル剤としては、例えば下記一般化学式（１３）〜（１６）に示されるようなカイラル剤を用いることができる。尚、一般化学式（１２）、（１３）で示されるカイラル剤の場合、Ｘは２〜１２の範囲の整数であることが望ましく、また、一般化学式（１４）で示されるカイラル剤の場合、Ｘが２〜５の範囲の整数であることが望ましい。
【００３８】
【化１２】
2010194978.tif 000014
【００３９】
【化１３】
2010194978.tif 000015
【００４０】
【化１４】
2010194978.tif 000016
【００４１】
また、オリゴマー分子を用いる場合は、例えば特開昭５７−１６５４８０号公報で開示
されているようなコレステリック相を有する環式オルガノポリシロキサン化合物を用いる
ことができる。例えば、重合性モノマー分子または重合性オリゴマー分子に、カイラル剤
を数％〜１０％程度添加することによりコレステリック液晶層を得ることができる。
また、有機合成によって得られるネマチック液晶の末端基に不斉炭素を有する基を導入したコレステロール基を持たないコレステリック液晶や、コレステロール誘導体にシッフ系ネマチック液晶を加えた混合液晶も用いられる。さらには、天然コレステロールのハロゲン置換物、エステル化物（コレステリルベンゾエート、コレステリルクロライド、コレステリルオリエート、コレステリルノナノエート等も好適である。
特に好適には、ネマチック、スメクチック、もしくはディスコチック構造にキラル物質を加えて作成されるキラル相を有する液晶構造を有し、重合性基、重縮合性基、もしくは重付加の可能な基を有する、例えば、メタクリルオキシ基、もしくはアクリルオキシ基等の２官能以上の多官能基を持つ配向三次元架橋物質を用いることができる。三次元架橋性樹脂として、ポリオルガノシロキサンは、その性能安定性、作業性等より最も好適である。
上記の両者を、混合後、加熱還流して反応させ、生成物を単離する。得られた生成物に、さらに光重合開始剤を溶融混合して塗布用組成物とし、この塗布用組成物を、ポリエチレンテレフタレート樹脂フィルム上にホットメルトコーティングし、ドクターにより配向を行なってから、紫外線を照射して塗膜を架橋させ、架橋した塗膜をフィルム上に形成して第１層とし、同様の手法を用いて第１層上に第２層を形成することにより、積層体を得る。この積層数は、適宜選択でき多層とすることも好適である。
また、架橋した塗膜をフィルム上に形成し、その塗膜をフィルム上より分離し、粉砕機にかけて粉末化して液晶顔料とする。
いずれにしても、一度膜状（樹脂状）に形成した後、破砕、裁断等の小片化工程を経てフレーク状とする。
インキ組成物中での分散性を向上させる目的で、液晶顔料の表面に、有機高分子、オリゴマー、もしくは低分子の分散剤を０．０１ｍｇ／ｍ2程度以上有するものも好適である。
（パール顔料等インキ）
パール顔料等インキに使用される樹脂としては、ポリメチルメタクリレート（屈折率ｎ＝１．４９）、ポリメチルアクリレート（ｎ＝１．４７）、ポリベンジルメタクリレート（ｎ＝１．５７）、ポリブチルアクリレート（ｎ＝１．４４）、ポリイソブチルアクリレート（ｎ＝１．４８）、硝酸セルロース（ｎ＝１．５４）、メチルセルロース（ｎ＝１．５０）、セルロース・アセテートプロピオネート（ｎ＝１．４７）、ポリスチレン（ｎ＝１．６０）、ポリエチレンテレフタレート（ｎ＝１．６４）、ポリ酢酸ビニル（ｎ＝１．４７）、ポリ塩化ビニル・酢酸ビニル（ｎ＝１．５４）、メラミン樹脂（ｎ＝１．５６）、エポキシ樹脂（ｎ＝１．６１）、フェノール樹脂（ｎ＝１．６０）等もしくは、この混合体等を適宜用いることができる。
溶剤は、色彩可変インキ層形成方法によって、それぞれ最適なものを選択する。
溶剤としては、エステル類：酢酸エチル、酢酸プロピル、酢酸イソプロピル、酢酸ブチル、酢酸イソブチル、酢酸ペンチル等、エーテル類：エチルエーテル等、ケトン類：メチルエチルケトン、イソブチルケトン、メチルイソブチルケトン等、グリコールエーテル（セルソルブ）類：エチレングリコールモノエチルエーテル、エチレングリコールモノエチルエーテル、エチレングリコールモノブチルエーテル、エチレングリコールモノエチルエーテルアセテート等、脂環炭化水素類：シクロヘキサノン、メチルシクロヘキサノン、メチルシクロヘキサノール等、脂肪族炭化水素類：ノルマルへキサン等、芳香族類：トルエン、キシレン等、アルコール類：エタノール、イソプロピルアルコール、ノルマルブタノール、ノルマルアミルアルコール、イソアミルアルコール、イソブタノール等及びこれらの混合を用いる。
これらを沸点により、低沸点溶剤（沸点１００度以下）、中沸点溶剤（沸点１００度〜１５０度）、高沸点溶剤（沸点１５０度以上）に分類し、乾燥条件に合わせ、低沸点溶剤と高沸点溶剤を混合して、急激な溶剤揮発を抑え徐々に乾燥するよう工夫する等、フレークが色彩可変インキ層形成面に平行になるよう調整する。
さらに、透明性を配慮した上で、各種添加物、分散剤、レベリング剤、滑剤、可塑剤、カップリング剤、消泡剤、紫外線吸収剤、各種硬化促進剤等を使用する。
色彩可変インキ形成方法は、オフセット印刷、凸版印刷、グラビア印刷、ノズル印刷、カーテンコート印刷、シルクスクリーン印刷、凹版印刷、インクジェット印刷等の種々の方法において、本発明の機能を十分発揮させるために、溶剤組成、インキ粘度の調整や乾燥・硬化方法を工夫して用いることができる。
もちろん、環境に配慮して、ポリビニルアルコール等の水溶性樹脂を使用し、水系インキ組成物として色彩可変インキ層を形成することも好適である。
【００４２】
（コレステリック液晶インキ・コレステリック液晶顔料インキ）
液晶顔料をインキ化する際の樹脂としての電離放射線硬化性樹脂には、次のようなアクリル系のものが使用できる。即ち、アクリル酸、脂肪族系アクリレート、アリルアクリレート、アリル化シクロヘキシルアクリレート、ベンジルアクリレート、ビスフェノールＡジアクリレート、エピクロルヒドリン変性ビスフェノールＡジアクリレート、エチレンオキサイド変性ビスフェノールＡジアクリレート、エピクロルヒドリン・エチレンオキサイド変性ビスフェノールＡジアクリレート、エチレンオキサイド変性ビスフェノールＳジアクリレート、エチレングリコール系アクリレート、プロピレングリコール系アクリレート、ブチレングリコール系アクリレート、ネオペンチルグリコール系アクリレート、ブトキシエチルアクリレート、エピクロルヒドリン変性脂肪族アクリレート、環状脂肪族系アクリレート、Ｎ、Ｎ−ジメチルアミノエチルアクリレート、Ｎ、Ｎ−ジエチルアミノエチルアクリレート、ペンタエリスリトールテトラアクリレート、ペンタエリスリトールトリアクリレート、ジペンタエリスリトールヘキサアクリレート、ジペンタエリスリトールモノヒドロキシペンタアクリレート、アルキル変性ジペンタエリスリトールペンタアクリレート、アルキル変性ジペンタエリスリトールテトラアクリレート、アルキル変性ジペンタエリスリトールトリアクリレート、カプロラクトン変性ペンタエリスリトールヘキサアクリレート、エチレンオキサイド変性ビスフェノールＡジアクリレート、ジトリメチロールプロパンテトラアクリレート、ビスフェノール系エポキシアクリレート、グリセロール系アクリレート、グリシジルアクリレート、オリゴエステル系アクリレート、ポリエステル系アクリレート、リン酸エステル系アクリレート、エチレンオキサイド変性フタル酸アクリレート、エチレンオキサイド変性フタル酸系アクリレート、エピクロルヒドリン変性フタル酸系アクリレート、もしくはウレタン系アクリレート等が使用できる。
また、次のようなメタクリル系のものも使用でき、具体的には、アクリル系として上に掲げたものの対応メタクリル酸、対応メタクリル酸エステルを使用することができる。このほか、電離放射線硬化性樹脂としては、Ｎ−ビニルピロリドン等のビニル系光重合性モノマーもしくはオリゴマーを使用することができる。電離放射線硬化性樹脂としては、上記したような物質のモノマーもしくはオリゴマーの１種類もしくは２種類以上を用いることが出来る。
【００４３】
電離放射線硬化性樹脂を樹脂として使用する場合であって、電離放射線として紫外線を使用する場合には、公知の光重合開始剤を配合する。光重合開始剤としては、ベンゾフェノン系、ベンジル系、ベンゾイン系、安息香酸系、チオキサンソン系、フェニルケトン系、オキシム系等の有機低分子化合物、オリゴマー、もしくは高分子化合物を使用することができる。光重合開始剤は、配合比が過大であると、重合度が減少し、配合比が過小であると、重合速度および重合率が減少し、いずれにしても、乾燥特性および印刷後の皮膜強度等に悪影響があるため、好ましくは、樹脂である電離放射線硬化性樹脂１００部に対し、０．３〜２０部の質量比で使用することが好ましい。
この樹脂を適宜な希釈溶剤で希釈して、適宜な印刷方式、オフセット印刷方式、グラビア印刷方式、スクリーン印刷方式、凹版印刷方式等により、所定のプラスチックフィルム等の基材上、もしくはセキュリティ対象物上に形成、そして積層することができる。
観察する光の入射角度が０度（図中、３）から７０度（図中、４）へと変化する際に、選択的に反射する光の波長が５００ｎｍ以下の可視領域から紫外領域へとシフトする液晶を色彩可変インキ組成物とし、適宜な形成方法を用いて色彩可変インキ層（１例として、図中、Ａ１）とすることにより、観察する光の入射角度が０度から７０度へと変化する際に、選択的に反射する光の波長が５００ｎｍ以下の可視領域から紫外領域へとシフトする色彩可変インキ層（１例として、図中、Ａ１）を形成することができる。
また、観察する光の入射角度が０度から７０度へと変化する際に、選択的に反射する光の波長が赤外領域から５００ｎｍ以上の可視領域へシフトする液晶を色彩可変インキ組成物とし、適宜な形成方法を用いて色彩可変インキ層とすることにより、観察する光の入射角度が０度（図中、３）から７０度７０度（図中、４）へと変化する際に、選択的に反射する光の波長が赤外領域から５００ｎｍ以上の可視領域へシフトする色彩可変インキ層（１例として、図中、Ａ２）を形成することができる。
これらの色彩可変インキ層を積層すると、その積層物（色彩可変媒体Ａ）は、  垂直反射光として「青色」を呈し、７０度での観察においてでてくる７０度反射光においては「赤色」を呈する、言わば「レッドシフト」を示す色彩可変媒体Ａとなる。
【００４４】
液晶顔料の場合、その粒径は、一般的な平版用インキや凸版用インキに使用されている顔料粒子の粒径にくらべて大きいので、過大に配合すると、インキの流動性が乏しくなる恐れ、もしくは硬化性が低下する恐れがあり、また、過小であると、顔料としての演色効果が薄れるため、好ましくは、樹脂である電離放射線硬化性樹脂１００部に対し、５〜１００部の
質量比で使用することが好ましい。
液晶顔料をインキ化する際の樹脂としての酸化重合性樹脂には、次のようなものが使用できる。
即ち、ロジン等の天然樹脂、硬化ロジン、ロジンエステル、ロジン由来マレイン酸樹脂、もしくはロジン由来フマル酸樹脂等の天然樹脂誘導体、フェノール樹脂、ロジン変性フェノール樹脂、ロジン変性キシレン樹脂、脂肪酸変性キシレン樹脂、あまに油変性アルキド樹脂、もしくは大豆油変性アルキド樹脂等の合成樹脂を使用することが出来る。
上記の酸化重合性樹脂には、粘度の調整、乾燥速度の調整の目的で、通常、油分を配合する。具体的な油分としては、亜麻仁油、しなきり油、オイチシカ油、麻実油、サフラワー油、大豆油、やし油、トール油、ひまし油、もしくは綿実油等の植物油、もしくは植物油を加工して得られる重合油、マレイン酸等の加工油、またはマシン油もしくはスピンドル油等の鉱物油を使用することが出来る。
酸化重合性樹脂を使用する際には、油分の他に、種々の溶剤もしくは添加剤を配合することができる。溶剤としては、脂肪族炭化水素系、芳香族炭化水素系、アルコール系、グリコール系、エステル系、もしくはケトン系等の溶剤を使用することが出来る。この他、添加剤として、可塑剤（フタル酸エステル、アジピン酸エステル、もしくはセバシン酸エステル等）、ワックス（カルナバワックス、木ろう、パラフィンワックス、ポリエチレンワックス、もしくはポリテトラフロロエチレン等）、ドライヤー（コバルト系、もしくはマンガン系金属石けん等）、分散剤（高分子もしくは低分子の界面活性剤等）、増粘剤（アルミニウムキレート等）、消泡剤（シリコーン等）、酸化防止剤（フェノール系、もしくはオキシム系等）、レベリング剤（シリコーン等）、または紫外線吸収剤（ベンゾフェノン系、もしくはトリアゾール系等）を使用することが出来る。
【００４５】
樹脂として酸化重合性樹脂を使用する際には、酸化重合性樹脂、油分、および溶剤分が主成分となるビヒクル成分は、電離放射線硬化性樹脂にくらべると一般的に酸価が高く、ビヒクル成分自身が分散剤的な効果を示すため、液晶顔料の配合比を高くすることが可能である。しかし、液晶顔料の粒径が大きいため、過大に配合すると、インキの流動性が乏しくなる恐れ、もしくは硬化性が低下する恐れがあり、また、過小であると、顔料としての演色効果が薄れる恐れがあり、好ましくは、樹脂である酸化重合性樹脂、および油分の合計量１００部に対し、５〜１５０部の質量比で使用することが好ましい。
さらに液晶顔料をインキ化する際の樹脂として、アクリル樹脂、セルロース樹脂、ポリスチレン、ポリエステル、ポリ酢酸ビニル、メラミン樹脂、エポキシ樹脂、フェノール樹脂等もしくは、これらの混合体や、共重合体等を適宜用いることができる。
その他の添加剤は、パール顔料等を用いた色彩可変インキ組成物と同様のものが使用できる。
使用される溶剤もパール顔料等を用いた色彩可変インキ組成物と同様のものが使用できる。
観察する光の入射角度が０度（図中、３）から７０度（図中、４）へと変化する際に、選択的に反射する光の波長が５００ｎｍ以下の可視領域から紫外領域へとシフトする色彩可変顔料を色彩可変インキ組成物とし、適宜な形成方法を用いて色彩可変インキ層（１例として、図中、Ａ１）とすることにより、観察する光の入射角度が０度から７０度へと変化する際に、選択的に反射する光の波長が５００ｎｍ以下の可視領域から紫外領域へとシフトする色彩可変インキ層（１例として、図中、Ａ１）を形成することができる。
また、観察する光の入射角度が０度から７０度へと変化する際に、選択的に反射する光の波長が赤外領域から５００ｎｍ以上の可視領域へシフトする色彩可変顔料を色彩可変インキ組成物とし、適宜な形成方法を用いて色彩可変インキ層とすることにより、観察する光の入射角度が０度（図中、３）から７０度７０度（図中、４）へと変化する際に、選択的に反射する光の波長が赤外領域から５００ｎｍ以上の可視領域へシフトする色彩可変インキ層（１例として、図中、Ａ２）を形成することができる。
これらの色彩可変インキ層を積層すると、その積層物（色彩可変媒体Ａ）は、  垂直反射光として「青色」を呈し、７０度での観察においてでてくる７０度反射光においては「赤色」を呈する、言わば「レッドシフト」を示す色彩可変媒体Ａとなる。
この色彩可変インキ層は、パール顔料等における場合と同様に、観察する光の入射角度が０度から７０度へと変化する際に、選択的に反射する光の波長が赤外領域から５００ｎｍ以上の可視領域へシフトする色彩可変インキ層Ａ１を形成し、その下に観察する光の入射角度が０度から７０度へと変化する際に、選択的に反射する光の波長が赤外領域から５００ｎｍ以上の可視領域へシフトする色彩可変インキ層Ａ２を形成した色彩可変媒体Ａとしてもよいし、その逆に、観察する側から、観察する光の入射角度が０度から７０度へと変化する際に、選択的に反射する光の波長が赤外領域から５００ｎｍ以上の可視領域へシフトする色彩可変インキ層Ａ１を形成し、その下に、観察する光の入射角度が０度から７０度へと変化する際に、選択的に反射する光の波長が赤外領域から５００ｎｍ以上の可視領域へシフトする色彩可変インキ層Ａ２を形成した色彩可変媒体Ａとしてもよい。
【００４６】
観察する光は、観察する側から見て上層に位置する色彩可変インキ層Ａ１に入射し、選択された波長を有する反射光と、その層を透過する光（この光は、液晶顔料に固有の波長と固有の円偏光性を有する反射光の「残りの光」からなる。）に別れ、その層を透過した光のみが、その層の下にあるもう一つの色彩可変インキ層Ａ２に到達し、その層において選択された波長を有する反射光と、さらにその層をも透過する光に分かれる。
下の層において反射した選択的な波長を有する光は、その上層を透過する際、上記した理由により、反射角度や、波長に対する干渉を受けず（強度減少以外。）、あたかもその層のみにおいて反射されたように観察される。
従って、上層と下層の顔料形状、分散性等は、各層が独立している場合に好適なものを採用することができるが、その強度を調整するため、上層の固形分（色彩可変インキ層形成成分。顔料、樹脂及び添加材とからなる。）における顔料の割合は、１０％〜３０％とする。所定の反射光の強度を得るために１０％以上の混合が必要であるが、３０％を超えると下層の反射光強度が弱くなる。
これに対して、下層の顔料の割合は、３０％〜５０％とする。５０％を超えると顔料間の凝集等、顔料間の相互作用が強く働くようになり、色彩可変インキ層形成面と平行となり難くなるし、３０％以下では、上層の反射光強度と同等の反射光強度を得ることが困難となる。
また、上層の色彩可変顔料の大きさを、下層の色彩可変顔料の大きさより小さくし、上層透過光の均一性を高める手法も好適である。この際、上層顔料の大きさを下層顔料の大きさの１／２〜１／５とすることが好適である。ここで大きさとは、観察光を反射する面積と対応しつつ、単純な指標とするため「顔料の最長の長さ」とする。
１／２以上であると、下層の反射光を弱め、１／５以下であると、反射光の選択反射性に影響がでる。
色彩可変インキ層の厚さも、同様の調整が可能である。
通常、使用する色彩可変顔料に応じて、色彩可変インキ層の厚さは、３μｍ〜３０μｍとするが、上記した理由と同様の理由により、上層の色彩可変インキ層Ａ１の厚さを、下層の色彩可変インキ層Ａ２の厚さの１／２〜１／５とすることも好適である。
もちろん、色彩可変インキ層の構成は、２層のみならず、交互に４層もしくはそれ以上とすることも好適である。厚さの小さい層として、色彩可変顔料の平行性を高めたものを積層すると、光学特性が均一且つ高品質、すなわち色彩の変化において散乱光が少なくなり、反射する光の波長選択の精度が高くなる。
交互に積層する場合は、１μｍ〜５μｍの各層を４層から８層とし、その総厚さを４μｍから３０μｍとする。
さらには、各層を所定の形状（帯状、市松文様状、網点状、その他の形状）にパターニングしたものとしてもよい。
帯状とする場合は、一方の色彩可変インキ層を帯状、一抹文様、網点その他形状とする場合、それらの単位サイズを１００μｍ〜５ｍｍ幅として、所定の文字、記号、図形等のデザインとしてもよい。そうするとこの部分的に形成したところのみ、いわゆる「レッドシフト」を観察することができる。
【実施例】
【００４７】
以下、実施例及び比較例により、本発明を更に詳細に説明するが、これに限定されるものではない。なお、溶剤を除き、各層の各組成物は固形分換算の質量部である。
（実施例１）
色彩可変顔料１として、パール顔料を使用し色彩可変インキ組成物を作成した。
色彩可変顔料１として、メルク社製イリオジンタイプ顔料Ｂ（天然雲母薄片上に酸化チタン３００ｎｍ被覆、粒径５〜２５μｍ、厚さ２〜５μｍ：０度反射４５０ｎｍ、７０度反射２００ｎｍ）を用いて、下記インキ組成物をつくり、顔料の凝集防止と、均一分散のため２ｍｍ径ガラズビーズをいれたボールミルにて３０分処理し、色彩可変インキ組成物とした。
＜インキ組成物＞
顔料Ｂ                                                            １０質量部
ウレタン系アクリレート（屈折率ｎ＝１．４９）                      ３０質量部
酢酸エチル                                                        ３０質量部
酢酸イソブチル                                                    ２０質量部
メチルイソブチルケトン                                            １０質量部
ベンゾフェノン系光開始剤                                        ０．１質量部
この色彩可変インキ組成物を厚さ２５μｍのＰＥＴフィルム上に乾燥後の厚さ５μｍとなるようブレードコート（ブレードのシェアを掛けながらコーティング）し、紫外線を照射して硬化し、色彩可変インキ層Ａ１を得た。
次に、メルク社製イリオジンタイプ顔料Ｃ（天然雲母薄片上に酸化チタン１００ｎｍ被覆、粒径５〜２５μｍ、厚さ２〜５μｍ：０度反射１５００ｎｍ、７０度反射７００ｎｍ）用いて、下記インキ組成物とした。顔料の凝集防止と、均一分散のため２ｍｍ径ガラズビーズをいれたボールミルにて３０分処理し、色彩可変インキ組成物とした。
＜インキ組成物＞
顔料Ｃ                                                            １０質量部
ウレタン系アクリレート（屈折率ｎ＝１．４９）                      ３０質量部
酢酸エチル                                                        ３０質量部
酢酸イソブチル                                                    ２０質量部
メチルイソブチルケトン                                            １０質量部
ベンゾフェノン系光開始剤                                        ０．１質量部
この色彩可変インキ組成物を上記色彩可変インキ層Ａ１上に、乾燥後の厚さ５μｍとなるようブレードコート（ブレードのシェアを掛けながらコーティング）し、紫外線を照射して硬化し、色彩可変インキ層Ａ２を得て、積層体である色彩可変媒体Ａを得た。
この色彩可変媒体層Ａに、観察する光３をインキ層面に垂直な方向であて、反射光４をほぼ同じ方向で観察したところ、紫色から青色を観察することができた。
さらに、観察する光３をインキ層面に垂直な方向から７０度傾けて入射し、同様の角度で反対方向にでてくる反射光４を観察したところ、赤色を観察することができた。これによりいわゆる「レッドシフト」を確認できた。
この色彩可変インキ層形成物を、２０ｍｍ×２０ｍｍの小片として、色彩可変インキ層Ａ２上に粘着剤を塗布してセキュリティ対象物であるクレジットカード上に貼付したところ、観察角度による見え方が通常の「ブルーシフト」でなく、いわゆる「レッドシフト」して見えたため、その真正性を目視にて極めて容易に確認することができた。
【００４８】
（実施例２）
実施例１の色彩可変インキ層Ａ１とＡ２の積層順を逆にした以外は、実施例１と同様にして、実施例２を得た。（粘着剤は色彩可変インキ層Ａ１上に塗布。）
効果は実施例１と同様であった。
（実施例３）
実施例１の色彩可変インキ層Ａ１の顔料Ｂの割合を、そのインキ組成物中１０質量部とあるところを、６質量部とし、色彩可変インキ層Ａ２の顔料Ｃの割合を、そのインキ組成物中１０質量部とあるところを、２０質量部とした以外は実施例１と同様にして実施例３を得た。
効果は、実施例１より、青色と赤色のバランスがよく、ほぼ同じ強度で観察され、その真正性を目視にて極めて容易に確認することができた。
（実施例４）
色彩可変顔料１として、液晶顔料を使用し色彩可変インキ組成物を作成した。
色彩可変顔料１として、
液晶顔料１（独ワッカー社製ヘリコーンＨＣサファイヤＸＳ）を用いて、下記インキ組成物をつくり、顔料の凝集防止と、均一分散のため２ｍｍ径ガラズビーズをいれたボールミルにて３０分処理し、色彩可変インキ組成物とした。
＜インキ組成物＞
液晶顔料１                                                        １０質量部
ポリエステル系アクリレート                                        ３０質量部
酢酸エチル                                                        ３０質量部
酢酸イソブチル                                                    ２０質量部
メチルイソブチルケトン                                            １０質量部
ベンゾフェノン系光開始剤                                        ０．１質量部
この色彩可変インキ組成物を厚さ２５μｍのＰＥＴフィルム上に乾燥後の厚さ５μｍとなるようブレードコート（ブレードのシェアを掛けながらコーティング）し、紫外線を照射して硬化し、色彩可変インキ層Ａ１を得た。
次に、液晶顔料２（独ワッカー社製ヘリコーンＨＣメイプルＸＳ）用いて、下記インキ組成物とした。顔料の凝集防止と、均一分散のため２ｍｍ径ガラズビーズをいれたボールミルにて３０分処理し、色彩可変インキ組成物とした。
＜インキ組成物＞
液晶顔料２                                                        １０質量部
ポリエステル系アクリレート                                        ３０質量部
酢酸エチル                                                        ３０質量部
酢酸イソブチル                                                    ２０質量部
メチルイソブチルケトン                                            １０質量部
ベンゾフェノン系光開始剤                                        ０．１質量部
この色彩可変インキ組成物を上記色彩可変インキ層Ａ１上に、乾燥後の厚さ５μｍとなるようブレードコート（ブレードのシェアを掛けながらコーティング）し、紫外線を照射して硬化し、色彩可変インキ層Ａ２を得て、積層体である色彩可変媒体Ａを得た。
以下は実施例１と同様とし、実施例４を得た。
実施例１と同様の観察において、いわゆる「レッドシフト」を確認でき、容易に真正性を確認することができた。
【００４９】
（実施例５）
厚さ５０μｍのポリエチレンテレフタレートフィルムの片面にポリイミド樹脂の薄膜をラビングして形成した配向膜を有するものを準備し、配向膜上に下記の重合性コレステリック液晶溶液を、乾燥後の塗膜の厚みが５μｍになるようコーティングし９０℃で１０分間乾燥させ、液晶層の配向を行なった。その後、配向した液晶層に対し、紫外線照射装置を用いて、紫外線を１００ｍＪ／ｃｍ2（３６５ｎｍ）照射し、液晶層を重合させ、３次元架橋した液晶層を形成した。
＜コレステリック液晶溶液（１）＞重合性コレステリック液晶溶液
ネマチック液晶相を示す重合可能なモノマー（化学式（１１））       ２５質量部
カイラル剤（化学式（１４））                                       １質量部
チバ・スペシャルティ・ケミカルズ社製イルガキュア９０７            １質量部
シクロヘキサノン                                                ７３質量部
このコレステリック液晶層は、垂直方向で反射光を持たず、角度を変えると５０度で赤色を呈した。これにより色彩可変インキ層の第１層を得た。（図１及び図２の中のＡ２において顔料２のないもの相当する。）
同様の方法にて、カイラル剤（化学式（１４））を４質量部としたコレステリック液晶溶液（２）を準備し、上記した色彩可変インキ層の第１層上に５μｍ形成し、第２層としたこと（図１及び図２の中のＡ１において顔料１のないもの相当する。）により、実施例５を得た。
この色彩可変媒体Ａである積層体を観察すると、垂直方向（図１中の４）では、青色を呈し、角度を変えていくと７０度（図２中の４）で赤色を呈する言わば「レッドシフト」を認識できた。実施例１とは異なる風合いであって観察できる色調の角度領域が狭く、同様のものを容易に再現することは困難と思われた。しかも独特の観察角度依存性を示すため、偽造防止性が高いものと思われた。
【００５０】
（比較例１）
パール顔料として、メルク社製パール顔料カラーストリーム スタンダードモデルＦ１０−０１ヴィオラファンタジーを用いた以外は実施例１と同様にして比較例１を得た。
実施例１と同様に観察したところ、赤色から緑色そして青色と一般的に観察される「ブルーシフト」を確認した。
この変化はありふれており、真正性確認には不十分と思われた。
（評価試験）観察光は、通常の白色光源を用い、観察物を水平な台上において、図１のように垂直方向から光をあて、同方向に逆に反射してくる光を目視にて観察。さらに、図２のように、垂直方向から７０度傾いた方向から光をあて、逆方向に反射してくる光を目視にて観察した。
（評価結果）
実施例１〜５は、いわゆる「レッドシフト」を観察することができた。
実施例１に比較し、実施例２は、各色が少し鮮明に観察された。実施例３は、赤色が僅かとなったが、しかし確実に「赤色」を確認でき、意外性を醸し出していた。実施例４は、実施例１〜３とは、異なった風合いを持っていたが、いわゆる「レッドシフト」を十分確認できた。実施例５も異なった風合いを持っていたが、いわゆる「レッドシフト」を十分確認できた。このことから、十分な真正性を確認できると判断された。
比較例１は、上記した通り、一般的に観察される「ブルーシフト」を確認した。この色彩変化では、真正性確認には不十分と思われた。
【符号の説明】
【００５１】
Ａ  ：本発明の１実施例を示す色彩可変媒体
Ａ１：色彩可変インキ層（顔料１を含む場合を図示）
Ａ２：色彩可変インキ層（顔料２を含む場合を図示）
１  ：選択的に反射する光の波長が変化する顔料
（パール顔料、液晶顔料等）
２  ：選択的に反射する光の波長が変化する顔料
（顔料１と異なるパール顔料、液晶顔料等）
３  ：観察する光
４  ：反射する光
【図１】
2010194978.tif 000017
【図２】
2010194978.tif 000018